FR 2557026 A1 19850628 FR 8320758 A 19831226 La présente invention concerne un matériau souple en feuille, notamment pour l'emballage et le surbouchage, comprenant une couche de matière synthé- tique disposée entre deux feuilles minces d'aluminium. Les matériaux de ce type sont actuellement utilisés pour réaliser les coiffes de bouteilles de champagne ou de mousseux, les capsules de bouteilles de vin, les emballages de produits alimentaires tels que les fromages, etc... Ces matériaux ne donnent toutefois pas entière satisfaction, notamment pour la confection de capsules ou de coiffes. En effet, leur couche intermé- diaire, constituée généralement par du polyéthylène, présente une certaine élasticité de sorte qu'après leur plissage sur les bouteilles ou sur les pro- duits à emballer, les plis formés ont tendance à s'ouvrir, ce qui affecte l'esthétique du produit et risque en outre de réduire la durée de conservation du contenu de celui-ci. De même, les empreintes ou les déformations qui sont réalisées pour faciliter le dépilage ou améliorer l'esthétique, ont tendance à disparaître dans le temps. D'autre part, lorsque ces matériaux sont pourvus d'une bandelette ou d'un fil d'arrachage, leur déchirure n'est ni franche ni régulière et nécessite une force relativement intense. La présente invention se propose de remédier à ces inconvénients et, pour ce faire, elle a pour objet un matériau du type susmentionné qui se O caractérise en ce que la matière synthétique constituant la couche intermé- diaire est du polypropylene amorphe ou une composition contenant du polypro- pylène amorphe. Le matériau conforme à l'invention est un complexe inerte dont l'aspect et la main se rapprochent du coûteux alliage étain-plomb que l'on utilise actuellement pour former les capsules et les coiffes de surbouchage. Il présente en outre une remarquable malléabilité, ce qui facilite sa mise en forme et lui permet de rester parfaitement plaqué contre le produit sur lequel il a été plié ou plissé. Par ailleurs, le pouvoir adhésif de sa couche inter- médiaire vis-à-vis des feuilles minces d'aluminium est nettement supérieur à celui du polyéthylène, ce qui lui ccnfère une excellente résistance. D'autre part, lorsqu'on souhaite l'arracher, sa déchirure est nette et franche et donc esthétique. De plus, il a un aspect régulier car, contrairement au matériau contenant du polyéthylène, il ne renferme pas de bulles. De préférence, la composition constituant la matière synthétique du matériau conforme à l'invention comprend du polypropylène amorphe, une cire microcristalline molle et/ou un terpolymère: Ethylène - Acide acrylique - Ester d'acide acrylique. Les essais effectués en laboratoire ont montré qu'il était souhaitable que la cire microcristalline utilisée ait un point de fusion compris entre 72 et 800 C et que sa teneur dans la composition soit de 0 à 80 % en poids. Ils ont également montré qu'il était préférable que l'ester soit un ester d'alkyle en C1 - C5 d'acide acrylique et que la teneur du terpolymère dans la composition soit de 0 à 25 % en poids. La composition constituant la couche intermédiaire du matériau souple conforme à l'invention présente un point de ramollissement compris entre 80 et C et une viscosité entre 8 et 60 pascals par seconde à 190 C. Ces carac- téristiques peuvent toutefois être modifiées en ajoutant à la composition des charges telles que du talc, du kaolin, du calcaire, de la silice, du bioxyde de titane, etc... Pour être complets, on précisera que les feuilles minces d'aluminium (formées en fait d'aluminium ou d'alliages d'aluminium) peuvent avoir une épaisseur d'au moins 7 microns et que la couche intermédiaire peut quant à elle avoir une épaisseur comprise entre 20 et 40 g/m2. - On notera enfin que cette couche intermédiaire peut être déposée de façon classique à l'état fondu, par exemple par enduction au moyen de rouleaux, par extrusion sandwich au moyen de filières conventionnelles, plates ou boudi- neuses, etc... REVENDICATIONS 1. Matériau souple en feuille, notamment pour l'emballage et le sur- bouchage, comprenant une couche de matière synthétique disposée entre deux feuilles mincesd'aluminium, caractérisé en ce que la matière synthétique est du polypro- pylène amorphe ou une composition contenant du polypropylène amorphe. 2. Matériau souple selon la revendication 1, caractérisé en ce que la composition comprend du polypropylène amorphe, une cire microcristalline molle et/ou un terpolymère: Ethylène - Acide acrylique - Ester d'acide acrylique. 3. Matériau souple selon la revendication 2, caractérisé en ce que la iO cire microcristalline molle a un point de fusion compris entre 72 et 80 C. 4. Matériau souple selon la revendication 2 ou 3, caractérisé en ce que la teneur de la cire microcristalline molle dans la composition est de O à % en poids. 5. Matériau souple selon l'une quelconque des revendications 2 à 4, caractérisé en ce que l'ester d'acide acrylique est un ester d'alkyle en C1 - C5 d'acide acrylique. 6. Matériau souple selon l'une quelconque des revendications 2 à 5, caractérisé en ce que la teneur du terpolymère dans la composition est de O à 25 % en poids.